(57)【要約】【課題】低コストで、かつ簡易な方法で、精製ナトリウムを得ることが可能なナトリウムの製造方法を提供する。【解決手段】不純物を含むナトリウム原料と、ナトリウムイオンを含むイオン液体とを接触させて、前記ナトリウム原料中のナトリウム純度を高め、精製ナトリウムを得る工程を含み、前記イオン液体が、ビス（トリフルオロメタンスルホニル）イミドアニオンまたはビス（フルオロスルホニル）イミドアニオンのナトリウム塩のうち、何れか一方もしくは両方からなるナトリウム塩と、ビス（トリフルオロメタンスルホニル）イミドアニオンまたはビス（フルオロスルホニル）イミドアニオンのテトラエチルアンモニウム塩、テトラブチルアンモニウム塩、１−エチル−３−メチルイミダゾール塩、およびＮ−メチル−Ｎ−プロピルピロリジウム塩からなる群から選ばれる少なくとも一種の非金属塩と、を含む、ナトリウムの製造方法とする。【選択図】図３
2018009225.tif 000002
【特許請求の範囲】
【請求項１】
不純物を含むナトリウム原料と、ナトリウムイオンを含むイオン液体とを接触させて、前記ナトリウム原料中のナトリウム純度を高め、精製ナトリウムを得る工程を含み、
前記イオン液体が、
ビス（トリフルオロメタンスルホニル）イミドアニオンまたはビス（フルオロスルホニル）イミドアニオンのナトリウム塩のうち、何れか一方もしくは両方からなるナトリウム塩と、
ビス（トリフルオロメタンスルホニル）イミドアニオンまたはビス（フルオロスルホニル）イミドアニオンのテトラエチルアンモニウム塩、テトラブチルアンモニウム塩、１−エチル−３−メチルイミダゾール塩、およびＮ−メチル−Ｎ−プロピルピロリジウム塩からなる群から選ばれる少なくとも一種の非金属塩と、を含む、
ナトリウムの製造方法。
【請求項２】
前記精製ナトリウムを回収する工程を含む、
請求項１に記載のナトリウムの製造方法。
【請求項３】
前記ナトリウム原料を電解精製する工程を含まない、
請求項１または２に記載のナトリウムの製造方法。
【請求項４】
前記ナトリウム原料と、１１０℃以上１７０℃以下の前記イオン液体とを接触させる、
請求項１〜３のいずれか一項に記載のナトリウムの製造方法。
【請求項５】
前記イオン液体中の前記ナトリウム塩と前記非金属塩とのモル比が、１：９〜３：７である、
請求項１〜４のいずれか一項に記載のナトリウムの製造方法。
【請求項６】
前記非金属塩が、ビス（トリフルオロメタンスルホニル）イミドアニオンのテトラエチルアンモニウム塩である、
請求項１〜５のいずれか一項に記載のナトリウムの製造方法。
【請求項７】
前記ナトリウム原料は、ナトリウム硫黄電池から得られたものである、
請求項１〜６のいずれか一項に記載のナトリウムの製造方法。
【発明の詳細な説明】
【技術分野】
【０００１】
本発明は、ナトリウム原料中のナトリウム濃度を高めることで、精製ナトリウムを製造する、ナトリウムの製造方法に関する。
【背景技術】
【０００２】
ナトリウム硫黄電池は、正極に硫黄を、負極にナトリウムを、電解質にβアルミナを使用した二次電池である。ナトリウム硫黄電池は、電力貯蔵用の電池として注目されており、数多く製造されている。これに伴い、使用済みナトリウム硫黄電池が今後大量に発生することが予想される。そこで、使用済みナトリウム硫黄電池に含まれるナトリウムなどの有用資源を再利用する技術の開発が求められている。
【０００３】
使用済みナトリウム硫黄電池から回収したナトリウムには、カルシウムやカリウム、リチウムなどの不純物の混入が考えられる。したがって、使用済みナトリウム硫黄電池から回収したナトリウムを再利用するためには、これらの不純物を除去する必要がある。
【０００４】
近年、不純物含有ナトリウムから高純度のナトリウムを精製する方法として、電解液を用いた電解精製法が提案されている（例えば、特許文献１〜３参照）。
特許文献１には、不純物含有ナトリウムを陽極とし、アルミニウムのハロゲン化物（ＡｌＣｌ３）およびアルカリ金属のハロゲン化物（ＮａＣｌまたはＫＣｌ）からなる溶融塩を電解液とする電解精製法が記載されている。
また、特許文献２には、不純物含有ナトリウムを陽極とし、カーボネート系有機溶媒（炭酸エチレンまたは炭酸プロピレン）およびナトリウム塩（ＮａＰＦ６など）からなる溶液を電解液とする電解精製法が記載されている。
さらに、特許文献３には、不純物含有ナトリウムを陽極とし、ビス（トリフルオロメチルスルホニル）イミドアニオン（以下、「ＴＦＳＩ」とも称する）のナトリウム塩およびＴＦＳＩアニオンのテトラエチルアンモニウム塩等からなる溶液を電解液とする電解精製法が記載されている。
【先行技術文献】
【特許文献】
【０００５】
【特許文献１】特開２００８−２８５７２８号公報
【特許文献２】特開２０１０−１３６７３号公報
【特許文献３】特開２０１１−２２５９３１号公報
【発明の概要】
【発明が解決しようとする課題】
【０００６】
上記特許文献１〜３に記載の技術では、一定時間電圧を印加することで、陰極上に高純度の精製ナトリウムが析出する。ただし、より低コスト、かつ簡便な方法で精製ナトリウムを得る方法の提供が望まれている。
【０００７】
本発明は、このような課題に鑑みてなされたものである。すなわち、本発明は、低コスト、かつ簡便な方法で精製ナトリウムを得ることが可能なナトリウムの製造方法の提供を目的とする。
【課題を解決するための手段】
【０００８】
本発明は、以下のナトリウムの製造方法に関する。
［１］不純物を含むナトリウム原料と、ナトリウムイオンを含むイオン液体とを接触させて、前記ナトリウム原料中のナトリウム純度を高め、精製ナトリウムを得る工程を含み、前記イオン液体が、ビス（トリフルオロメタンスルホニル）イミドアニオンまたはビス（フルオロスルホニル）イミドアニオンのナトリウム塩のうち、何れか一方もしくは両方からなるナトリウム塩と、ビス（トリフルオロメタンスルホニル）イミドアニオンまたはビス（フルオロスルホニル）イミドアニオンのテトラエチルアンモニウム塩、テトラブチルアンモニウム塩、１−エチル−３−メチルイミダゾール塩、およびＮ−メチル−Ｎ−プロピルピロリジウム塩からなる群から選ばれる少なくとも一種の非金属塩と、を含む、ナトリウムの製造方法。
【０００９】
［２］前記精製ナトリウムを回収する工程を含む、［１］に記載のナトリウムの製造方法。
［３］前記ナトリウム原料を電解精製する工程を含まない、［１］または［２］に記載のナトリウムの製造方法。
［４］前記ナトリウム原料と、１１０℃以上１７０℃以下の前記イオン液体とを接触させる、［１］〜［３］のいずれか記載のナトリウムの製造方法。
【００１０】
［５］前記イオン液体中の前記ナトリウム塩と前記非金属塩とのモル比が、１：９〜３：７である、［１］〜［４］のいずれかに記載のナトリウムの製造方法。
［６］前記非金属塩が、ビス（トリフルオロメタンスルホニル）イミドアニオンのテトラエチルアンモニウム塩である、［１］〜［５］のいずれかに記載のナトリウムの製造方法。
［７］前記ナトリウム原料は、ナトリウム硫黄電池から得られたものである、［１］〜［６］のいずれかに記載のナトリウムの製造方法。
【発明の効果】
【００１１】
本発明によれば、従来の技術に比べて低コスト、かつ簡便な方法でナトリウム原料から精製ナトリウムを製造することができる。
【図面の簡単な説明】
【００１２】
【図１】本発明のナトリウムの製造方法を行うためのナトリウム製造装置の構成を示す模式図である。
【図２】実施例１において、１２０℃でナトリウムを製造した場合の、ナトリウム原料中の不純物（ＣａおよびＫ）濃度と、反応時間との関係を示すグラフである。
【図３】実施例１において、１６０℃でナトリウムを製造した場合の、ナトリウム原料中の不純物（ＣａおよびＫ）濃度と、反応時間との関係を示すグラフである。
【図４】実施例２に示す方法でナトリウムを製造した場合の、ナトリウム原料中の不純物（ＣａおよびＫ）濃度と、反応時間との関係を示すグラフである。
【発明を実施するための形態】
【００１３】
本発明のナトリウムの製造方法は、不純物を含むナトリウム原料から不純物を除去することで、精製ナトリウムを得る方法に関する。具体的には、不純物を含むナトリウム原料と、ナトリウムイオンを含む特定のイオン液体とを接触させて、ナトリウム原料中のナトリウム純度を高め、精製ナトリウムを得る工程を含む。当該方法は、必要に応じて、精製ナトリウムを回収する工程を有していてもよい。
【００１４】
ここで、本明細書において「ナトリウム原料」とは、ナトリウム以外の原子、例えばカリウム、カルシウムなどの不純物を含む、ナトリウムを主成分とする組成物を意味する。また、「精製ナトリウム」とは、前述のナトリウム原料よりも不純物の含有率が低い、ナトリウムを主成分とする組成物を意味する。また、本明細書では、有機物を含む塩の溶解液を「イオン液体」と称する。
【００１５】
従来、ナトリウム原料を精製する場合、特定の電解液を用い、ナトリウム原料を陽極として電解精製することが一般的であった。これに対し、本発明は、ナトリウム原料を、ナトリウムイオンを含む特定のイオン液体と接触させるだけで、ナトリウム原料中のナトリウムの濃度が高まることを見出し、なされたものである。つまり、本発明のナトリウムの製造方法では、電解精製することなく、精製ナトリウムを得ることができる。
【００１６】
後述するイオン液体に対するカルシウムやカリウム等のイオン化傾向は、当該イオン液体に対するナトリウムのイオン化傾向より大きい。そのため、ナトリウム原料を、後述のイオン液体と接触させると、ナトリウム原料に含まれるカルシウム等の不純物が、イオン（例えば、カルシウムイオン）となって、イオン液体中に溶出する。一方で、ナトリウム原料中のナトリウムは殆ど溶解しない。さらに、イオン液体中のナトリウムは、カルシウム等と置換されて金属ナトリウムとなる。そして、当該金属ナトリウムは、ナトリウム原料側に析出する。したがって、当該置換反応が進むと、ナトリウム原料中のナトリウム純度が徐々に高まり、非常に純度の高い精製ナトリウムが得られる。
【００１７】
［イオン液体について］
イオン液体は、１）ビス（トリフルオロメチルスルホニル）イミド（ＴＦＳＩ）アニオンまたはビス（フルオロスルホニル）イミド（ＦＳＩ（以下、単に「ＦＳＩ」とも称する））アニオンとナトリウムイオンとからなるナトリウム塩、および２）ＴＦＳＩアニオンまたはＦＳＩアニオンと特定の非金属カチオンとからなる非金属塩を含む。
【００１８】
なお、ＴＦＳＩおよびＦＳＩのアニオンは、ＩＵＰＡＣの命名法に基づけばイミドではなくアミドが正しいとされているが、本明細書では慣用名として広く使用されている「ＴＦＳＩ（ビス（トリフルオロメタンスルホニル）イミド）」および「ＦＳＩ（ビス（フルオロスルホニル）イミド）」の名称を使用する。
【００１９】
上記ナトリウム塩中のナトリウムは、前述のように、ナトリウム原料中のカルシウムやカリウムと容易に置換される。また、上記ナトリウム塩は、蒸気圧が低く、不燃性である。したがって、これらをイオン液体に用いると、イオン液体の取扱性や安全性が良好になる。イオン液体には、ＴＦＳＩアニオンのナトリウム塩およびＦＳＩアニオンのナトリウム塩のうち、いずれか一方のみを含んでいてもよく、両方を含んでいてもよい。
【００２０】
ここで、上記ナトリウム塩は比較的融点が高い。そのため、イオン液体に上記ナトリウム塩のみを用いると、ナトリウム原料とイオン液体とを接触させる際の温度を高くする必要がある。しかしながら、ナトリウム原料とイオン液体との接触時の温度を過度に高めると、ＴＦＳＩアニオンやＦＳＩアニオンが熱分解し、これらが精製ナトリウムと反応することがある。そこで、本発明のイオン液体は、ＴＦＳＩアニオンまたはＦＳＩアニオンと特定の非金属カチオンとからなる非金属塩を含む。当該非金属塩を含むことで、イオン液体の融点を低くすることができ、ひいては、ＴＦＳＩアニオンやＦＳＩアニオンが熱分解して精製ナトリウムと反応することを防止することができる。
【００２１】
上記非金属塩は、具体的には、ＴＦＳＩアニオンまたはＦＳＩアニオンのテトラエチルアンモニウム塩、テトラブチルアンモニウム塩、１−エチル−３−メチルイミダゾール塩、またはＮ−メチル−Ｎ−プロピルピロリジウム塩である。イオン液体は、これらの非金属塩を１種のみを含んでいてもよく、２種以上を含んでいてもよい。ＴＦＳＩアニオンやＦＳＩアニオンの種類によっては、ナトリウムと反応したり、上記ナトリウム塩と混合できなかったりすることがある。これに対し、上記非金属塩であれば、ナトリウムと反応せず、さらには上記ナトリウム塩と均一に混合される。上記の非金属塩の中でも、特に好ましくはビス（トリフルオロメタンスルホニル）イミドアニオンのテトラエチルアンモニウム塩である。
【００２２】
ここで、イオン液体が含むナトリウム塩と非金属塩とのモル比は、イオン液体の融点が適度な範囲となり、ナトリウム塩と非金属塩とが分離することなく混合しうる範囲内であれば特に限定されない。具体的には、上記ナトリウム塩と非金属塩とのモル比が１：９〜３：７であることが好ましく、１：４であることが特に好ましい。
【００２３】
モル比を上記範囲内とすることで、イオン液体の融点を７０〜１５０℃程度とすることができる。なお、ナトリウム塩に対する非金属塩の比が少な過ぎる場合、イオン液体の融点を十分に低下させることが困難となる。一方、ナトリウム塩に対する非金属塩の比が多過ぎる場合、ナトリウム塩と非金属塩とが分離することがある。またさらに、ナトリウム塩の量が過度に少ないと、上述の置換反応が生じ難くなり、ナトリウム原料中のナトリウムの純度が高まり難くなる。
【００２４】
ここで、イオン液体がＴＦＳＩアニオンのナトリウム塩およびＴＦＳＩアニオンのテトラエチルアンモニウム塩の組み合わせからなる場合は、これらのモル比は特に好ましくは１：４である。また、イオン液体がＦＳＩアニオンのナトリウム塩およびＴＦＳＩアニオンのテトラエチルアンモニウム塩の組み合わせからなる場合も、これらのモル比は特に好ましくは１：４である。このような比とすることで、前述の置換反応が生じやすくなる。
【００２５】
［ナトリウム原料について］
ナトリウム原料は、前述のように、ナトリウム以外の原子、例えばカリウム、カルシウムなどの不純物を含む、ナトリウムを主成分とする組成物であればよく、不純物の含有量等は特に制限されない。不純物の含有量は、本発明の効果が十分に得られやすいとの観点から、ナトリウム原料の総量に対して１質量％であることが好ましい。
【００２６】
また、ナトリウム原料が含む不純物の種類は、上述のイオン液体に対するイオン化傾向が、ナトリウムのイオン液体に対するイオン化傾向より大きい物質であることが好ましく、このような物質としては、カルシウム、カリウム、リチウム、セシウム等が挙げられる。
【００２７】
ここで、ナトリウム原料は、ナトリウム硫黄電池から得られたものであることが好ましい。使用済みのナトリウム硫黄電池から回収したナトリウム原料には、通常、カルシウム等が含まれている。そして、本発明のナトリウムの製造方法によれば、当該ナトリウム原料から精製ナトリウムを得ることが可能である。
【００２８】
［ナトリウム原料とイオン液体との接触について］
本発明のナトリウムの製造方法では、上述のナトリウム原料とイオン液体とを接触させることにより、精製ナトリウムを得る。ナトリウム原料とイオン液体とを接触させる方法は特に制限されない。図１に本発明のナトリウムの製造方法を行うためのナトリウム製造装置の模式図（断面図）を示す。図１のナトリウム製造装置１００は、イオン液体１７０やナトリウム原料１８０を収容する反応槽１１０と、反応槽１１０内の温度を調整するための加熱部１３０とを有する。当該装置１００を用いてナトリウムを製造する場合、まず、反応槽１１０にイオン液体１７０を収容し、当該イオン液体１７０上にナトリウム原料１８０を収容することで、ナトリウム原料１８０とイオン液体１７０とを接触させる。
【００２９】
ここで、ナトリウム製造装置１００の反応槽１１０は、イオン液体１７０およびナトリウム原料１８０を収容可能であれば、その形状等は特に制限されない。製造するナトリウムの量等に応じて適宜選択される。反応槽１１０の材質は、加熱に耐えうる耐熱性を有し、ナトリウムおよびイオン液体１７０と反応しないものであれば特に限定されない。たとえば、反応槽１１０として、ポリテトラフルオロエチレン（ＰＴＦＥ）等の樹脂製の容器やアルミナセラミックスやガラス製の容器等を用いることができる。
【００３０】
加熱部１３０は、イオン液体１７０、ナトリウム原料１８０を所望の温度に加熱することが可能であれば、その種類は特に制限されない。加熱部１３０は、反応槽１１０の下面および／または側面に配置されたヒーター等とすることができる。
【００３１】
図１に示すように、不純物を含むナトリウム原料１８０およびイオン液体１７０を反応槽１１０内で接触させ、所定の温度で一定時間保持すると、ナトリウム原料１８０に含まれるカルシウムやカリウムがイオンとなってイオン液体１７０に溶出する。一方で、イオン液体１７０中のナトリウム塩のナトリウムが、カルシウムやカリウム等と置換されて、ナトリウム原料１８０側に析出する。この反応により、ナトリウム原料１８０中の不純物（カルシウムやカリウム）は、時間の経過と共に減少し、ナトリウム原料１８０中のナトリウムの濃度は、時間の経過と共に増加する。したがって、一定時間経過後、イオン液体１７０上のナトリウム（精製ナトリウム）を回収することで、所望の不純物濃度のナトリウムが得られる。
【００３２】
ここで、上記イオン液体１７０とナトリウム原料１８０とを接触させる際のイオン液体１７０やナトリウム原料１８０の温度は、イオン液体１７０の融点以上の温度であれば特に限定されない。通常、当該温度では、ナトリウム原料１８０も、溶融して液体状態となる。ここで、イオン液体１７０の温度が高いと、イオン液体１７０中における各成分の拡散速度が速くなり、カルシウム等とナトリウムとの置換反応が進行しやすい。つまり、短時間でナトリウム原料１８０中のナトリウム濃度を高めやすい。一方で、イオン液体１７０の温度が過度に高いと、イオン液体１７０の一部が分解し、分解物と精製ナトリウムとが反応することがある。そこで、カルシウム等とナトリウムとの置換反応の促進、ならびに副反応の防止の観点から、イオン液体１７０およびナトリウム原料１８０の温度は１１０〜１７０℃とすることが好ましく、１２０〜１７０℃とすることがより好ましい。
【００３３】
また、反応槽１１０に収容するナトリウム原料１８０とイオン液体１７０との質量比は、１：３〜１：５であることが好ましい。ナトリウム原料１８０とイオン液体１７０との質量比が上記範囲であれば、ナトリウム原料１７０中の不純物をイオン液体１７０中のナトリウムと十分に置換することができ、得られる精製ナトリウム中のナトリウムの純度が十分に高くなる。
【００３４】
イオン液体１７０とナトリウム原料１８０とを接触させる時間は特に制限されないが、上記置換反応を十分に生じさせる観点から、１５〜２５時間であることが好ましい。
【００３５】
一方、イオン液体１７０上のナトリウム（精製ナトリウム）を回収する方法は、特に限定されず、例えば反応槽１１０の上部に設けた排出口（図示せず）等から回収してもよく、吸引等によって回収してもよい。
【００３６】
以上のように、本発明のナトリウムの製造方法は、操作性や安全性に優れるＴＦＳＩまたはＦＳＩのナトリウム塩と、ＴＦＳＩまたはＦＳＩの非金属塩との混合物からなるイオン液体を使用して精製ナトリウムを得る。そのため、従来の技術に比べてより容易かつ安全に、不純物を含有するナトリウム原料から精製ナトリウムを得ることができる。
【実施例】
【００３７】
以下、本発明について実施例を参照して詳細に説明するが、本発明は、これらの実施例により限定されない。
【００３８】
（実施例１）
Ａｒガスを充填したグローブボックス内で、ＴＦＳＩのナトリウム塩（三菱マテリアル社製（以下、「ＮａＴＦＳＩ」とも称する））とＴＦＳＩのテトラエチルアンモニウム塩（（以下、「テトラエチルアンモニウムＴＦＳＩ」とも称する）９９.０％；Iolitech社製）とをガラスビーカー内に入れて加熱し、ＮａＴＦＳＩおよびテトラエチルアンモニウムＴＦＳＩからなるイオン液体Ａを得た。ＮａＴＦＳＩとテトラエチルアンモニウムＴＦＳＩとのモル比は、２０：８０とした。
【００３９】
続いて、ガラスビーカーに上述のイオン液体Ａを４００ｇ入れた。そして、当該イオン液体Ａ上に、不純物（ＣａおよびＫ）を含むナトリウム原料（純度９９．９５％、アルドリッチ社製）８０ｇをイオン液体Ａ上に添加した。そして、イオン液体の温度を１２０℃または１６０℃で１２時間維持し、ナトリウム原料中のＣａおよびＫとイオン液体中のＮａとを置換反応させた。一定時間毎にイオン液体上のナトリウムを採取し、ナトリウム中のＣａおよびＫの濃度を定量した。ＣａおよびＫの濃度は、採取したナトリウムを純水に溶解させ、当該水溶液をＩＣＰ発光分光分析装置で分析することで定量した。
【００４０】
１２０℃で反応させた場合の反応時間と、定量されたＣａおよびＫの濃度との関係を図２に示し、１６０℃で反応させた場合の反応時間と、定量されたＣａおよびＫの濃度との関係を図３に示す。
【００４１】
（実施例２）
上記と同様に、Ａｒガスを充填したグローブボックス内で、ＦＳＩのナトリウム塩（Solvionic社製（以下、「ＮａＦＳＩ」とも称する））とテトラエチルアンモニウムＴＦＳＩ（９９.０％；キシダ化学株式会社）とをガラスビーカー内に入れて加熱し、ＮａＦＳＩおよびテトラエチルアンモニウムＴＦＳＩからなるイオン液体Ｂを得た。ＮａＦＳＩとテトラエチルアンモニウムＴＦＳＩとのモル比は、２０：８０とした。
【００４２】
続いて、ガラスビーカーに上述のイオン液体Ｂを４００ｇ入れた。そして、当該イオン液体Ｂ上に、不純物（ＣａおよびＫ）を含むナトリウム原料（純度９９．９５％、アルドリッチ社製）８０ｇをイオン液体Ｂ上に添加した。そして、イオン液体の温度を１６０℃で１２時間維持し、ナトリウム原料中のＣａおよびＫとイオン液体中のＮａとを置換反応させた。一定時間毎にイオン液体上のナトリウムを採取し、ナトリウム中のＣａおよびＫの濃度を定量した。ＣａおよびＫの濃度は、採取したナトリウムを純粋に溶解させ、当該水溶液をＩＣＰ発光分光分析装置で分析することで定量した。このときの反応時間と、定量されたＣａおよびＫの濃度との関係を図４に示す。
【００４３】
（評価）
図２〜４に示すように、初期のナトリウム原料には、いずれもＣａが３４１ｐｐｍ、Ｋが１１８ｐｐｍ含まれていた。そして、当該ナトリウム原料を、イオン液体Ａ（ＮａＴＦＳＩとテトラエチルアンモニウムＴＦＳＩとの混合液）、およびイオン液体Ｂ（ＮａＦＳＩとテトラエチルアンモニウムＴＦＳＩとの混合液）のいずれと接触させた場合にも、Ｃａ濃度およびＫ濃度は、１２０分まで急激に減少し、その後緩やかに減少した。また、いずれの実施例においても、ナトリウム原料中のナトリウム濃度が、９９．９５％から９９．９９％まで高められた。
【００４４】
なお、実施例１において、１２０℃で反応させた場合（図２）と、１６０℃で反応させた場合（図３）とを比較すると、１６０℃で反応させたほうが、短時間でＣａ濃度およびＫ濃度が減少しやすかった。これは、温度が高いほうが、置換反応速度が速く、イオン液体中の各成分の拡散速度が速いためと考えられる。
【産業上の利用可能性】
【００４５】
本発明によれば、低コスト、かつ簡易な方法でナトリウム原料から精製ナトリウムを製造することができる。したがって、本発明のナトリウムの製造方法は、使用済みのナトリウム硫黄電池から回収したナトリウムをリサイクルする上で有用である。
【符号の説明】
【００４６】
１００  ナトリウム製造装置
１１０  反応槽
１２０  分離部材
１３０  加熱部
１７０  イオン液体
１８０  ナトリウム原料
【図１】
2018009225.tif 000003
【図２】
2018009225.tif 000004
【図３】
2018009225.tif 000005
【図４】
2018009225.tif 000006